Brevet FR3125056A1 — publié le 20230113

La présente invention concerne une composition bicomposante réticulable comprenant : - un composant A comprenant : - un sel d’iodonium ayant l’une des formules (I-A), (I-B) ou (I-C) - au moins un monomère (méth)acrylate M1; - un acide organique ou minéral ayant un pKa ou pka1 allant de 0,3 à 5 mesuré dans l’eau à 25°C ; - au moins un photo-amorceur P1 ; - un composant B comprenant au moins un composé dihydropyridine ayant l’une des formules (III) à (VI). ladite composition ne comprenant pas de peroxyde. Figure : Néant Composition à base de monomères (méth)acrylate DOMAINE DE L’INVENTION La présente invention concerne une composition à base de monomère (méth)acrylate. L’invention concerne également l’utilisation de ladite composition pour la réparation et/ou le collage semi-structural ou structural de matériaux dans le domaine du transport, de la marine, de l’assemblage, de l’électronique ou de la construction. ARRIERE-PLAN TECHNOLOGIQUE Les compositions acryliques sont des systèmes réactifs connus réticulant par polymérisation radicalaire. Elles sont utilisées comme adhésifs, mastics et revêtements. La polymérisation radicalaire est typiquement amorcée par un système rédox qui par le biais d’une réaction d’oxydo-réduction conduit à la production de radicaux. La majorité des systèmes acryliques sont des systèmes bicomposants. Le premier composant contient traditionnellement l’agent réducteur et les monomères réactifs, et le second composant contient l’agent oxydant. Une fois les deux composants mélangés, l’agent réducteur induit la coupure de la liaison O-O du peroxyde organique par exemple, et initie la polymérisation. Typiquement, les compositions (méth)acryliques comprennent un système oxydo-réducteur de type peroxyde (oxydant)/amine tertiaire (réducteur). Toutefois, ces systèmes peuvent présenter des problèmes de stabilité vis-à-vis du stockage en présence de monomère (méth)acrylate. Il existe un besoin pour de nouvelles compositions (méth)acryliques permettant un bon compromis entre réactivité et stabilité au stockage. En outre, il existe également un besoin pour de nouvelles compositions (méth)acryliques ayant de bonnes propriétés adhésives. DESCRIPTION DE L’INVENTION La présente invention concerne une composition bicomposante réticulable comprenant : - un composant A comprenant : - un sel d’iodonium ayant l’une des formules (I-A), (I-B) ou (I-C) suivantes : dans lesquelles : R 1 et R 2 représentent chacun, indépendamment l’un de l’autre, un atome d’hydrogène, un radical alkyle, un radical alcényle, un radical cycloalkyle, un radical cycloalcényle, un radical aryle, un atome de chlore, un atome de brome, un atome d’iode, un radical carboxylique, ou un radical –NO 2 ; X - représente un anion monovalent ; W représente O ou S ; - au moins un monomère (méth)acrylate M1; - un acide organique ou minéral ayant un pKa ou un pKa1 allant de 0,3 à 5,0 mesuré dans l’eau à 25°C ; - au moins un photo-amorceur P1 ; - un composant B comprenant au moins un composé dihydropyridine ayant l’une des formules (III) à (VII) suivantes : dans lesquelles : chacun de R 5 à R 11 représente, indépendamment les uns des autres, un hydrogène, un alkyle, un alcényle, un alcynyle, un cycloalkyle, un hétérocycloalkyle, un hétéroaryle, un aryle, un alkylaryle, un arylalkyle, un radical –COOR a ; lesdits groupes alkyle, alcényle, alcynyle, cycloalkyle, hétérocycloalkyle, hétéroaryle, aryle, alkylaryle, arylalkyle étant éventuellement substitués ; et R a représentant un radical alkyle ou aryle ; ou deux radicaux parmi R 5 à R 11 forment ensemble un cycle mono- ou polycyclique, éventuellement substitué ; ladite composition bicomposante réticulable ne comprenant pas de peroxyde. Dans le cadre de l’invention, on entend par « alkyle » un radical linéaire ou ramifié comprenant de préférence de 1 à 20 atomes de carbone. On peut citer par exemple le méthyle, l’éthyle, le propyle. Dans le cadre de l’invention, on entend par « alcényle » un radical hydrocarboné linéaire ou ramifié comportant au moins une double liaison, ledit radical comprenant de préférence de 2 à 20 atomes de carbone. A titre d’exemple, on peut citer le propényle, le butényle. Dans le cadre de l’invention, on entend par « alcynyle » un radical hydrocarboné linéaire ou ramifié comportant au moins une triple liaison, ledit radical comprenant de préférence de 2 à 20 atomes de carbone. Dans le cadre de l’invention, on entend par « aryle », un radical aromatique monocyclique ou bicyclique comprenant de préférence de 6 à 12 atomes de carbone. On peut par exemple citer le phényle. Dans le cadre de l’invention, on entend par « arylalkyle », un groupe alkyle substitué par un groupe aryle, le groupe arylalkyle comprenant de préférence de 7 à 20 atomes de carbone. A titre de groupe arylalkyle, on peut par exemple citer le benzyle. Dans le cadre de l’invention, on entend par « alkylaryle », un groupe aryle substitué par un groupe alkyle, ledit groupe alkylaryle comprenant de préférence de 7 à 20 atomes de carbone. Dans le cadre de l’invention, on entend par « hétéroaryle », un radical aromatique monocyclique ou bicyclique comprenant au moins un hétéroatome tel que par exemple O, S ou N, et de préférence comprenant de 4 à 12 atomes de carbone. On peut par exemple citer les radicaux furanyle, thiophényle, pyrrolyle, pyridinyle, indolyle ou imidazolyle. Dans le cadre de l’invention, on entend par « cycloalkyle », un système monocyclique ou polycyclique, de préférence mono ou bicyclique, saturé, comportant de préférence de 3 à 12 atomes de carbone, les cycles pouvant être deux à deux fusionnés ou pontés, tel que les groupes cyclopropyle, cyclopentyle, cyclohexyle ou encore norbornyle. Dans le cadre de l’invention, on entend par « hétérocycloalkyle », un système monocyclique ou polycyclique, de préférence mono ou bicyclique, saturé, comportant de préférence de 3 à 12 atomes de carbone et au moins un hétéroatome tel que par exemple O ou N, les cycles pouvant être deux à deux fusionnés ou pontés. Dans le cadre de l’invention, on entend par « cycloalcényle », un système monocyclique ou polycyclique, comprenant au moins une double liaison, comportant de préférence de 3 à 12 atomes de carbone, les cycles pouvant être deux à deux fusionnés ou pontés. Dans le cadre de l’invention, on entend par «alcoxy », un radical –O-alkyle. Composant A Sel d’iodonium de formule (I-A), (I-B) ou (I-C) Le composant A comprend un sel d’iodonium ayant l’une des formules (I-A), (I-B) ou (I-C) telles que définies ci-dessus. De préférence, dans les formules (I-A), (I-B) et (I-C) susmentionnées, R 1 et R 2 représente chacun, indépendamment l’un de l’autre, un radical alkyle ou un atome d’hydrogène. Dans les formules (I-A), (I-B) et (I-C) susmentionnées, X - peut représenter F - , Cl - , Br - , I - , NO 3 - , HSO 4 - , H 2 PO 4 - , HCOO - , CH 3 COO - , BF 4 - , AsF 6 - , PF 6 - , CH 3 -Ph-SO 3 - , (F 5 Ph) 4 B - ou SbF 6 - . De préférence, dans les formules (I-A), (I-B) et (I-C) susmentionnées, X - représente BF 4 - , PF 6 - , CH 3 -Ph-SO 3 - , (F 5 Ph) 4 B - ou SbF 6 - . Encore plus préférentiellement, X - représente l’anion (F 5 Ph) 4 B - de formule suivante : Parmi les sels d’iodonium de formule (I-B), on peut par exemple citer : Parmi les sels d’iodonium de formule (I-C), on peut par exemple citer : Parmi les sels d’iodonium de formule (I-A), on peut par exemple citer l’hexafluorophosphate de diphényl iodonium, le fluoroborate de diphényl iodonium, le 2-carboxylate de diphényl iodonium, le bis(4-tert-butylphényl)iodonium hexafluorophosphate, l’hexafluorophosphate de 3,3’-diméthyl diphényl iodonium et le (4-Isopropylphenyl)(4-methylphenyl)iodonium tetrakis(pentafluorophenyl)borate. De préférence, le sel d’iodonium est un sel de formule (I-A). De façon encore plus préférée, le sel iodonium est le (4-Isopropylphenyl)(4-methylphenyl)iodonium tetrakis(pentafluorophenyl)borate ayant la formule suivante : Les sels d’iodonium de formule (I-A) peuvent être préparés tel que décrits dans US 4,151,175 ou encore US 4,238,394. Les sels d’iodonium de formule (I-B) peuvent être préparés tel que décrits dans Journal of Fluorine Chemistry (2009), 130(5), 501-504. Les sels d’iodonium de formule (I-C) peuvent être préparés tel que décrits dans Journal of Heterocyclic Chemistry (1977), 14(2), 281-8. La teneur totale en sel d’iodonium de formule (I-A), (I-B) ou (I-C) peut aller de 0,20 % à 5,0 % en poids, de préférence de 0,50 % à 3,0 % en poids, encore plus préférentiellement de 0,50 % à 1,5 % en poids par rapport au poids total de la composition bicomposante réticulable. Monomère (méth)acrylate M1 La composition bicomposante selon l’invention comprend au moins un monomère (méth)acrylate M1. Le monomère (méth)acrylate peut comprendre une fonction (méth)acrylate (monofonctionnel) ou plusieurs fonctions (méth)acrylate (polyfonctionnel). Le monomère (méth)acrylate M1 peut avoir la formule (II) suivante : dans laquelle R 3 représente H ou méthyle, G représente un radical organique comprenant de préférence au moins un atome d’oxygène, et f représente un entier allant de 1 à 4. Dans la formule (II) susmentionnée, G peut représenter un radical choisi dans le groupe constitué des alkyles, des cycloalkyles, des alcényles, des cycloalcényles, des alkylaryles, des arylalkyles ou des aryles, lesdits alkyles, cycloalkyles, alcényles, cycloalcényles, alkylaryles, arylalkyles ou aryles pouvant être éventuellement substitués et/ou interrompus par au moins un silane, un silicone, un oxygène, un halogène, un carbonyle, un hydroxyle, un ester, une urée, un uréthane, un carbonate, une amine, une amide, un soufre, un sulfonate, ou un sulfone. Dans la formule (II) susmentionnée, f peut représenter 1, 2, 3 ou 4, f représentant de préférence 1. Le(s) monomère(s) (méth)acrylate(s) M1 peut(vent) être choisi(s) dans le groupe constitué : - des composés ayant la formule (II-1) suivante : dans laquelle : R 3 représente H ou méthyle ; G est choisi dans le groupe constitué des alkyles, des cycloalkyles, des alcényles, des cycloalcényles, des alkylaryles, des arylalkyles ou des aryles, lesdits alkyles, cycloalkyles, alcényles, cycloalcényles, alkylaryles, arylalkyles ou aryles pouvant être éventuellement substitués et/ou interrompus par au moins un silane, un silicone, un oxygène, un halogène, un carbonyle, un hydroxyle, un ester, une urée, un uréthane, un carbonate, une amine, une amide, un soufre, un sulfonate, ou un sulfone ; - des polyéthylène glycol di(méth)acrylates ; - de l’hexanediol di(méth)acrylate ; - du triméthylol propane tri(méth)acrylate ; - du diéthylèneglycol di(méth)acrylate ; - du triéthylène glycol di(méth)acrylate ; - du tétraéthylène glycol di(méth)acrylate ; - du dipropylène glycol di(méth)acrylate ; - du di-(pentaméthylène glycol di(méth)acrylate ; - du diglycérol tétra(méth)acrylate ; - du tétraméthylène di(méth)acrylate ; - de l’éthylène di(méth)acrylate ; - des bisphénol A mono- et di(méth)acrylates ; - des bisphénol F mono- et di(méth)acrylates; - des composés de formules (VIII), (IX) ou (X) suivantes dans lesquelles : - R 3 représente H ou méthyle ; - R 4 représente H, méthyle ou éthyle ; - p représente 0 ou 1 ; et - Z représente H, O, S, un groupe alkyle, un groupe benzyle, un groupe aryle, ou un groupe alcoxy ; - Y représente O, S, NH ou CH 2 ; - est une liaison simple ou une liaison double, à condition que quand Z représente O, alors la liaison est une liaison double ; - et de leurs mélanges. Parmi les monomères M1 de formule (II-1), on peut par exemple citer le (méth)acrylate de méthyle, le (méth)acrylate d’éthyle, le (méth)acrylate de 2-éthylhexyle, le (méth)acrylate de n-butyle, le (méth)acrylate d’heptyle, le (méth)acrylate de 2-tert-butylheptyle, le (méth)acrylate d’octyle, le (méth)acrylate de 3-isopropylheptyle, le (méth)acrylate de nonyle, le (méth)acrylate de décyle, le (méth)acrylate d’undécyle, le (méth)acrylate de 5-méthylundécyle, le (méth)acrylate de dodécyle, le (méth)acrylate de 2-méthyldodécyle, le (méth)acrylate de tridécyle, le (méth)acrylate de 5-méthyltridécyl, le (méth)acrylate de tétradécyle, le (méth)acrylate de pentadécyle, le (méth)acrylate d’hexadécyle, le (méth)acrylate de 2-méthylhexadécyle, le (méth)acrylate d’heptadécyl, le (méth)acrylate de 5-isopropylheptadécyle, le (méth)acrylate de 4-tert-butyloctadécyle, le (méth)acrylate de 5-éthyloctadécyle, le (méth)acrylate de 3-isopropyloctadécyle, le (méth)acrylate d’octadécyle, le (méth)acrylate de nonadécyle, le (méth)acrylate d’eicosyle, le (méth)acrylate de 3-vinylcyclohexyle, le (métha)crylate de bornyle, le (méth)acrylate de 2,4,5-tri-t-butyl-3-vinylcyclohexyle, le (méth)acrylate de 2,3,4,5-tétra-t-butylcyclohexyle; le (méth)acrylate de benzyle, le (méth)acrylate de phényle, le 2-(2-éthoxyéthoxy)éthyl (méth)acrylate, le (méth)acrylate de 2-phénoxyéthyle, et leurs mélanges. Parmi les monomères M1 de formule (VIII) susmentionnée, on peut par exemple citer : Parmi les monomères M1 de formule (IX) susmentionnée, on peut par exemple citer : Le radical G peut être un radical organique comprenant au moins un atome d’oxygène. Selon un mode de réalisation préféré, G est un radical organique comprenant au moins un atome d’oxygène, ledit radical G étant un radical polaire aprotique. Dans le cadre de l’invention, et sauf mention contraire, on entend par radical aprotique, un radical ne comprenant pas d’hydrogène acide. Dans le cadre de l’invention, et sauf mention contraire, on entend par radical polaire, un radical contenant des liaisons polaires dont la somme de tous les moments dipolaires de la liaison est non nulle. Le monomère M1 est de préférence choisi parmi les monomères de formule (VIII) ou (IX). Il s’agit encore plus préférentiellement de l’un des composés suivants ou de leurs mélanges : La teneur totale en monomère(s) (méth)acrylate M1 dans le composant A peut être supérieure ou égale à 30 % en poids par rapport au poids total dudit composant A. La teneur en monomère(s) (méth)acrylate M1 dans la composition bicomposante réticulable selon l’invention peut aller de 30 % à 99 % en poids, de préférence de 50 % à 99 % en poids, encore plus préférentiellement de 75 % à 99% en poids par rapport au poids total de ladite composition bicomposante réticulable. Acide organique ou minéral Le composant A comprend un acide organique ou minéral ayant un pKa ou un pKa1 allant de 0,3 à 5 mesuré dans l’eau à 25°C. Le pKa (ou constante d'acidité) est défini par pKa = -log 10 Ka, où Ka est la constante de dissociation acide qui est mesurée de manière standard à 25°C. La méthode de mesure standard recommandée pour des pKa est notamment la potentiométrie, et plus précisément la pH-métrie, telle que décrite par exemple dans les techniques de l’ingénieur (réf. K695 v1), Cette méthode est la plus utilisée pour la détermination des pKa. Le pka1 est défini par pKa1 = -log 10 Ka1, où Ka1 est la constante de dissociation acide de la première acidité la plus forte des polyacides. Ka2 est la constante de dissociation acide de la seconde acidité de polyacides (le cas échéant) et Ka3 est la constante de dissociation acide de la troisième acidité la plus faible de polyacides (le cas échéant). A chacune des acidités successives d’un polyacide pKa1, pKa2 ou pKa3 correspondent notamment des valeurs décroissantes des constantes d'acidité Ka1, Ka2 et Ka3. On utilise la même mesure standard par potentiométrie indiquée précédemment pour les mesurer. Parmi les acides organiques, on peut par exemple citer les acides carboxyliques, les acides phosphorés, et leurs mélanges. Parmi les acides carboxyliques, on peut par exemple citer l’acide formique, l’acide acétique, l’acide monochloroacétique, l’acide monofluoroacétique, l’acide dichloroacétique, l’acide difluoroacétique, l’acide propionique, l’acide malique, l’acide fumarique, l’acide malonique, l’acide succinique, l’acide maléique, l’acide fumarique, l’acide citrique, l’acide acrylique, l’acide méthacrylique, l’acide cyanoacétique, l’acide salicylique, l’acide itaconique, l’acide benzoïque, l’acide glycolique, l’acide thioglycolique, l’acide pyruvique, l’acide cinnamique, et leurs mélanges. Parmi les acides minéraux, on peut par exemple citer l’acide phosphorique, l’acide phosphoreux, l’acide méthyl phosphonique, l’acide hypophosphoreux, et leurs mélanges. Selon un mode de réalisation, l’acide a un pka ou pka1 allant de 2 à 5, et notamment de 4 à 5. Selon un mode de réalisation préféré, l’acide ayant un pKa ou pka1 allant de 0,3 à 5 est un acide organique choisi parmi les acides carboxyliques, et encore plus préférentiellement choisi parmi l’acide acrylique, l’acide méthacrylique, l’acide itaconique, l’acide salicylique, l’acide benzoïque, l’acide monochloroacétique, l’acide monofluoroacétique, l’acide dichloroacétique, l’acide difluoroacétique et leurs mélanges. De façon encore plus préférée, il s’agit de l’acide dichloroacétique ou de l’acide difluoroacétique. La présence de cet(ces) acide(s) permet avantageusement d’activer le composé dihydropyridine de formules (III) à (VII). La teneur totale en acide(s) ayant un pka ou pka1 allant de 0,3 à 5 peut aller de 0,1 % à 20 % en poids, de préférence de 0,1 % à 10 % en poids, de préférence encore de 0,2 % à 5 %, et encore plus préférentiellement de 0,2 % à 2 % en poids par rapport au poids total de la composition bicomposante réticulable selon l’invention. Photo-amorceur P1 Le composant A comprend au moins un photo-amorceur P1. Ce photo-amorceur P1 est différent du sel d’iodonium de formule (I-A), (I-B) ou (I-C) tel que défini précédemment. Le photo-amorceur peut être tout photo-amorceur connu de l’homme du métier. Sous l'action d'un rayonnement UV-visible, le photo-amorceur génère typiquement des radicaux qui vont être responsables de l'amorçage de la réaction de photo-polymérisation, et permet notamment d'augmenter l'efficacité de la réaction de photo-polymérisation. Celui-ci est bien entendu choisi en fonction de la source lumineuse utilisée, suivant sa capacité à absorber efficacement le rayonnement sélectionné. On pourra par exemple choisir le photo-amorceur adéquat à partir de son spectre d'absorption UV visible. Avantageusement, le photo-amorceur est adapté pour travailler avec des sources d'irradiation émettant dans la zone proche allant de 300 à 420 nm. Avantageusement, la source du rayonnement UV ou visible peut être une LED. Le photo-amorceur P1 peut être choisi dans le groupe constitué de : - des photo-amorceurs de type I choisi parmi : - la famille des acétophénones et des alkoxyacétophénones, tel que par exemple la 2,2-diméthoxy-2-phényleacétophénone et la 2-diéthyle-2-phényleacétophénone ; - la famille des hydroxyacétophénones, tel que par exemple la 2,2-diméthyle-2-hydroxyacétophénone, la 1-hydroxycyclohéxylephényle cétone, la 2-hydroxy-4'-(2-hydroxyéthoxy)-2-méthyle-propriophénone et la 2-hydroxy-4'-(2-hydroxypropoxy)-2-méthyle-propriophénone ; - la famille des alkylaminoacétophénones, tel que par exemple la 2-méthyle-4'-(méthylthio)-2-morpholino-propriophénone, la 2-benzyle-2-(diméthylamino)-4-morpholinobutyrophénone et la 2-(4-(méthylbenzyle)-2-(diméthylamino)-4-morpholino-butyrophénone ; - la famille des éthers de benzoïne, tel que par exemple le benzyle, le méthyle éther de benzoïne et l'isopropyle éther de benzoïne ; - la famille des oxydes de phosphines, tel que par exemple l'oxyde de diphényle-(2,4,6-triméthylbenzoyle)phosphine (TPO), l'oxyde d'éthyle-(2,4,6-triméthylbenzoyle)phénylphosphine (TPO-L) et l'oxyde de bis-(2,6-diméthoxybenzoyle)-2,4,4-triméthylphényle phosphine (BAPO) ; - la famille des metallocènes, tels que par exemple le ferrocène, le bis(eta 5-2,4-cyclopentadiène-1-yle)-bis(2,6-difluoro)-3-(1H-pyrrole-1-yle)-phényle) de titane et l'hexafluorophosphate de (cumène)cyclopentadiènyle de fer ; - des photo-amorceurs de type II choisi parmi : - la famille des benzophénones, tel que par exemple la 4-phénylbenzophénone, la 4-(4'-méthylphénylthio)benzophénone, la 1-[4[ (4-benzoylphényle)thio]phényle]-2-méthyle-2-[(4-méthylphényle)sulfonyle]-1-propanone ; - la famille des thioxanthones, tel que par exemple l'isopropylthioxanthone (ITX), la 2,4-diéthylthioxanthone, la 2,4-diméthylthioxantone, la 2-chlorothioxanthone et la 1- chloro-4-isopropylthioxanthone ; - la famille des esters de benzoyle formate, tel que par exemple la méthylbenzoylformate ; - la famille des cétones de dibenzylidène, tel que par exemple la p-diméthylaminocétone ; - la famille des coumarines, tel que par exemple la coumarine de 5- méthoxy et 7-méthoxy, la coumarine de 7-diéthylamino et la coumarine de N-phényleglycine ; - des photo-amorceurs de la famille des colorants tels que par exemple les triazines, les fluorones, les cyanines, les safranines, la 4,5,6,7-tétrachloro-3',6'-dihydroxy-2',4',5',7'-tétraiodo-3H-spiro[isobenzofuran-1,9'-xanthén]-3-one, les pyrylium et thiopyrylium, les thiazines, les flavines, les pyronines, les oxazines, les rhodamines; - et de leurs mélanges. Selon un mode de réalisation préféré, le photo-amorceur P1 est choisi parmi : - la famille des oxydes de phosphines, tel que par exemple l'oxyde de diphényle-(2,4,6-triméthylbenzoyle)phosphine (TPO), l'oxyde d'éthyle-(2,4,6-triméthylbenzoyle)phénylphosphine (TPO-L) et l'oxyde de bis-(2,6-diméthoxybenzoyle)-2,4,4-triméthylphényle phosphine (BAPO) ; - la famille des thioxanthones, tel que par exemple l'isopropylthioxanthone (ITX), la 2,4-diéthylthioxanthone, la 2,4-diméthylthioxantone, la 2-chlorothioxanthone et la 1- chloro-4-isopropylthioxanthone ; le photo-amorceur P1 étant encore plus préférentiellement choisi parmi l'oxyde de diphényle-(2,4,6-triméthylbenzoyle)phosphine (TPO), et l'oxyde d'éthyle-(2,4,6-triméthylbenzoyle)phénylphosphine (TPO-L). La teneur totale en photo-amorceur(s) P1 peut aller de à 0,1 % à 5 % en poids, de préférence de 0,1 % à 2 %, et encore plus préférentiellement de 0,1 % à 1 % en poids par rapport au poids total de la composition bicomposante réticulable selon l’invention. Composant B Composé dihydropyridine de formules (III) à (VII) Le composant B comprend au moins un composé dihydropyridine ayant l’une des formules (III) à (VII) telles que définies ci-dessus. Le composé dihydropyridine peut être choisi parmi ceux de formules (III) à (VII) dans lesquelles : R 11 représente un aryle ou hétéroaryle, lesdits aryle ou hétéroaryle étant éventuellement substitués, et de R 5 à R 10 représente, indépendamment les uns des autres, un hydrogène, un alkyle, un alcényle, un alcynyle, un cycloalkyle, un hétérocycloalkyle, un hétéroaryle, un aryle, un alkylaryle, un arylalkyle, un radical –COOR a , R a représentant un alkyle; R 5 à R 10 représentant de préférence indépendamment l’un de l’autre, un hydrogène ou un alkyle ou un radical –COOR a avec R a représentant un alkyle. Selon un mode de réalisation préféré, le composé dihydropyridine a la formule (VI) ou (VII) telles que définies précédemment. Le composé dihydropyridine peut être choisi parmi les composés suivants : Selon un mode de réalisation préféré, la dihydropyridine est le composé suivant : Les dihydropyridines peuvent être commercialement disponibles tels que par exemple le Vanax 808 HP cillercuakusé oar VANDERBILT CHEMICALS, ou peuvent être synthétisées tel que décrit par exemple dans WO 2006/086602. La teneur totale en composé(s) dihydropyridine(s) ayant l’une des formules (III) à (VII) telles que définies précédemment peut aller de 0,2 % à 5,0 % en poids, de préférence de 0,3 % à 3,0 % en poids, et encore plus préférentiellement de 0,4 % à 1,5 % en poids par rapport au poids total de la composition bicomposante réticulable selon l’invention. Dans la composition bicomposante réticulable selon l’invention, le ratio molaire composé(s) dihydropyridine de formule (III) à (VII) / sel(s) d’iodonium de formule (I-A) ou (I-B) ou (I-C) peut aller de 0,70 à 9, de préférence de 1 à 6, et encore plus préférentiellement de 1 à 3. Composition La composition bicomposante réticulable selon l’invention peut comprendre au moins un additif choisi dans le groupe constitué des catalyseurs, des charges, des antioxydants, des stabilisants à la lumière/ absorbeurs d’UV, des désactivateurs de métaux, des antistatiques, des agents antivoile, des agents moussants, des biocides, des plastifiants, des lubrifiants, des émulsifiants, des colorants, des pigments, des agents rhéologiques, des modificateurs d’impact, des promoteurs d’adhésion, des accélérateurs, des azurants optiques, des ignifugeants, des agents anti-suintement, des agents de nucléation, des solvants, et de leurs mélanges. Ces additifs peuvent être présents dans le composant A et/ou le composant B de la composition selon l’invention. A titre d’exemple d’accélérateur, on peut par exemple citer la saccharine. A titre d’exemple d’agent plastifiant utilisable, on peut citer n’importe quel agent plastifiant habituellement utilisé dans le domaine des adhésifs tels que par exemple les résines époxy, les phtalates, les benzoates, les esters de trimethylolpropane, les esters de triméthyloléthane, les esters de triméthylolméthane, les esters de glycérol, les esters de pentaerythritol, les huiles minérales napthéniques, les adipates, les cyclohexyldicarboxylates, les huiles paraffiniques, les huiles naturelles (éventuellement époxydées), les polypropylènes, les polybutylènes, les polyisoprènes hydrogénés, et leurs mélanges. On peut par exemple utiliser : le diisodecyl phtalate, tel que par exemple commercialisé sous le nom PALATINOL TM DIDP par la Société BASF, un ester d’acide alkylsulphonique et de phénol, tel que par exemple commercialisé sous le nom MESAMOLL® par la société LANXESS, le diisononyl-1,2-cyclohexanedicarboxylate, tel que par exemple commercialisé sous le nom HEXAMOLL DINCH® par la société BASF, le tétravalérate de pentaérythritol, tel que par exemple commercialisé sous le nom PEVALEN TM par la Société PERSTORP, l’huile de Soja époxydée tel que par exemple commercialisée sous le nom VIKOFLEX® 7170 par la Société ARKEMA. A titre d’exemple d’agent(s) de rhéologie (thixotropiques) utilisable(s), on peut citer n’importe quel agent de rhéologie habituellement utilisé dans le domaine des compositions adhésives. De préférence, les agents thixotropiques sont choisis parmi : les plastisols de PVC, correspondant à une suspension de PVC dans un agent plastifiant miscible avec le PVC, obtenue in situ par chauffage à des températures allant de 60°C à 80°C. Ces plastisols peuvent être ceux décrits notamment dans l’ouvrage « Polyurethane Sealants », Robert M. Evans, ISBN 087762-998-6, la silice pyrogénée, telle que par exemple vendu sous la dénomination HDK® N20 par WACKER ; des dérivés d’urée issus de la réaction d’un monomère diisocyanate aromatique tel que le 4,4’-MDI avec une amine aliphatique telle que la butylamine. La préparation de tels dérivés d’urée est décrite notamment dans la demande FR 1 591 172 ; les cires d’amides micronisées, telles que le CRAYVALLAC® SLT ou CRAYVALLAC® SLA commercialisés par ARKEMA. La composition selon l’invention peut comprendre en outre au moins une charge organique et/ou minérale. La (ou les) charge(s) minérale(s) utilisable(s) est (sont) avantageusement choisie(s) de manière à améliorer les performances mécaniques de la composition selon l’invention à l’état réticulée. A titre d’exemple de charge(s) minérale(s) utilisable(s), on peut utiliser n’importe quelle(s) charge(s) minérale(s) habituellement utilisée(s) dans le domaine des compositions adhésives. Ces charges se présentent typiquement sous la forme de particules de géométrie diverse. Elles peuvent être par exemples sphériques, fibreuses, ou présenter une forme irrégulière. De préférence, la(les) charge(s) est(sont) choisie(s) dans le groupe constitué de l’argile, du quartz, des charges carbonatées, du kaolin, du gypse, des argiles, et de leurs mélanges, préférentiellement la(les) charge(s) est(sont) choisie(s) parmi les charges carbonatées, telles que les carbonates de métaux alcalin ou alcalino-terreux, et plus préférentiellement le carbonate de calcium ou la craie. Ces charges peuvent être non traitée ou traitées, par exemple à l’aide d’un acide organique tel que l’acide stéarique, ou d’un mélange d’acides organiques constitué majoritairement d’acide stéarique. On peut utiliser également des microsphères creuses minérales telles que des microsphères creuses de verre, et plus particulièrement celles en borosilicate de sodium et de calcium ou en aluminosilicate. La composition selon l’invention peut en outre comprendre au moins un promoteur d’adhésion, de préférence choisi parmi les silanes, tels que les aminosilanes, les époxysilanes ou les acryloyl silanes, ou les promoteurs d’adhésion à base d’ester de phosphate tel que par exemple l’ester phosphate 2-hydroxyéthyl de méthacrylate, le 2-méthacryloyloxyethyl phosphate, le bis-(2-méthacryloyloxyethyl phosphate), le 2-acryloyloxyethyl phosphate, le bis-(2-acryloyloxyethyl phosphate), le méthyl-(2-méthacryloyloxyethyl phosphate), l'éthyl-(2-méthacryloyloxyethyl phosphate), un mélange d'esters mono and di-phosphate de 2-hydroxyéthyl de méthacrylate. Lorsqu’un pigment est présent dans la composition, sa teneur est de préférence inférieure ou égale à 3% en poids, de préférence encore inférieure ou égale à 2% en poids, par rapport au poids total de la composition. Lorsqu’il est présent, le pigment peut par exemple représenter de 0,1% à 3% en poids ou de 0,4% à 2% en poids du poids total de la composition. Les pigments peuvent être des pigments organiques ou inorganiques. Par exemple, le pigment est TiO 2 , en particulier le KRONOS® 2059 commercialisé par la société KRONOS. La composition peut comprendre une quantité de 0,1% à 3%, de préférence de 1% à 3% en poids, d’au moins un stabilisant UV ou antioxydant. Ces composés sont typiquement introduits pour protéger la composition d’une dégradation résultant d’une réaction avec de l’oxygène qui est susceptible de se former par action de la chaleur ou de la lumière. Ces composés peuvent inclure des antioxydants primaires qui piègent les radicaux libres. Les antioxydants primaires peuvent être utilisés seuls ou en combinaison avec d’autres antioxydants secondaires ou des stabilisants UV. On peut par exemple citer l’IRGANOX ® 1010, l’IRGANOX ® B561, l’IRGANOX ® 245, l’IRGAFOS ® 168, TINUVIN® 328 ou TINUVIN TM 770 commercialisés par BASF. Selon un mode de réalisation préféré, la composition bicomposante selon l’invention ne comprend pas d’acétylacétonate métallique, tel que par exemple l’acétylacétonate de fer ou l’acétylacétonate de cuivre. Dans la composition selon l’invention, le ratio volumique composant A/composant B peut aller de 20/1 à 1/1, préférentiellement de 10/1 à 1/1. B. Kit prêt à l’emploi La présente invention concerne également un kit prêt à l’emploi, comprenant le composant A tel que défini ci-dessus d’une part et le composant B tel que défini ci-dessus d’autre part, conditionnés dans deux compartiments séparés. Il peut par exemple s’agir d’une cartouche bicomposante. En effet, la composition selon l’invention peut se trouver sous une forme bicomposante, par exemple au sein d’un kit prêt à l’emploi, comprenant le composant A d’une part dans un premier compartiment ou fût et le composant B d’autre part dans un second compartiment ou fût, dans des proportions adaptées pour un mélange direct des deux composants, par exemple à l’aide d’une pompe doseuse. Selon un mode de réalisation de l’invention, le kit comprend en outre un ou plusieurs moyens permettant le mélange des composants A et B. De préférence, les moyens de mélange sont choisis parmi des pompes doseuses, des mélangeurs statiques de diamètre adapté aux quantités utilisées. C. Utilisations de la composition La présente invention concerne également l’utilisation d’une composition bicomposante réticulable telle que définie ci-dessus, comme adhésif, mastic ou revêtement, de préférence comme adhésif. L’invention concerne également l’utilisation de ladite composition pour la réparation et/ou le collage structural ou semi-structural de matériaux dans le domaine du transport, automobile (voiture, bus ou camion), de l’assemblage, de la marine, de l’électronique, ou de la construction. La présente invention concerne un procédé d'assemblage de deux substrats par collage, comprenant : l’enduction sur au moins un des deux substrats à assembler d’une composition obtenue par mélange des composants A et B tels que définis ci-dessus; puis la mise en contact effective des deux substrats ; la réticulation de la composition par soumission à une irradiation électromagnétique. L’irradiation électromagnétique peut être effectuée sur les tranches du collage dans le cas d’un substrat opaque ou directement à travers le substrat dans le cas d’un substrat transparent. L’étape de réticulation peut être mise en œuvre à une température comprise entre 0°C et 200°C, de préférence entre 10°C et 150°C, de préférence entre 23 et 80°C et en particulier entre 20°C et 25°C. Les substrats appropriés sont, par exemple, des substrats inorganiques tels que le béton, les métaux ou les alliages (comme les alliages d’aluminium, l’acier, les métaux non-ferreux et les métaux galvanisés) ; ou bien des substrats organiques comme le bois, des plastiques comme le PVC, le polycarbonate, le PMMA, le polyéthylène, le polypropylène, les polyesters, les résines époxy ; les substrats en métal et les composites revêtus de peinture. La réticulation est faite sous irradiation électromagnétique tel que par exemple avec une source de rayonnement UV ou avec une LED. L’étape de réticulation sous irradiation électromagnétique peut être réalisée à une longueur d’onde supérieure à 300 nm, de préférence allant de 360 nm à 680 nm, et encore plus préférentiellement de 360 nm à 420 nm. Les compositions selon l’invention ne comprennent avantageusement pas de peroxyde. Les compositions selon l’invention conduisent avantageusement à un bon compromis entre stabilité au stockage et réactivité élevée. Les compositions selon l’invention présentent avantageusement, après réticulation, de bonnes propriétés adhésives. En outre, la surface des compositions réticulées sèche avantageusement rapidement et peut ne pas être « tacky », ce qui permet notamment d’augmenter la productivité des procédés industriels. Tous les modes de réalisation décrits ci-dessus peuvent être combinés les uns avec les autres. En particulier, les différents constituants susmentionnés de la composition, et notamment les modes préférés, de la composition peuvent être combinés les uns avec les autres. Dans le cadre de l’invention, par « comprise entre x et y », ou « allant de x à y », on entend un intervalle dans lequel les bornes x et y sont incluses. Par exemple, la gamme «comprise entre 0% et 25% » inclus notamment les valeurs 0% et 25%. L'invention est à présent décrite dans les exemples de réalisation suivants qui sont donnés à titre purement illustratif, et ne sauraient être interprétés pour en limiter la portée. EXEMPLES Les ingrédients suivants ont été utilisés : - SR® 531 : le cyclic triméthylolpropane formal acrylate (CAS : 66492-51-1) commercialisé par ARKEMA ; - SPEEDCURE® 939 : le (4-Isopropylphenyl)(4-methylphenyl)iodonium tetrakis(pentafluorophenyl)borate (CAS : 178233-72-2) commercialisé par LAMBSON ; - SPEEDCURE® TPO-L (CAS : 84434-11-7) commercialisé par LAMBSON : éthyl (2,4,6-triméthylbenzoyl) phényl phosphinate ; - VANAX® 808 HP : la 3,5-diéthyl-1,2-dihydro-1-phényl-2-propylpyridine (CAS: 34562-31-7) commercialisé par VERTELLUS SPECIALITIES ; - Acide difluoroacétique (CAS : 381-73-7) disponible chez SIGMA-ALDRICH ; Exemple 1 : préparation de la composition n°1 avec photo-amorceur Dans un mélangeur maintenu sous agitation constante et sous azote, les ingrédients du composant A sont mélangés dans les proportions indiquées dans le tableau suivant à une température de 23°C. Dans un mélangeur maintenu sous agitation constante et sous azote, les différents ingrédients constituant le composant B sont mélangés dans les proportions indiquées dans le tableau suivant à une température de 23°C. Composition n°1 selon invention Composant A Composant B ingrédients % en poids (par rapport au poids total de A) ingrédients % en poids (par rapport au poids total de B) Triméthylolpropane formal acrylate (SR® 531) 96 Triméthylolpropane formal acrylate (SR® 531) 99 Speedcure® 939 2 Vanax® 808 HP 1 Acide difluoroacétique 1 Speedcure® TPO L 1 TOTAL 100 TOTAL 100 Le composant A et le composant B sont mélangés, dans un ratio volumique 1 : 1 à l’aide d’un mélangeur Sulzer® mixpac à température ambiante de 23°C. Le mélange est ensuite irradié sous 405 nm avec une intensité de 110 mW /cm² et sa réactivité évaluée sous air par pyrométrie. Exemple comparatif 2 : préparation de la composition n°2 sans photo-amorceur Dans un mélangeur maintenu sous agitation constante et sous azote, les ingrédients du composant A sont mélangés dans les proportions indiquées dans le tableau suivant à une température de 23°C. Dans un mélangeur maintenu sous agitation constante et sous azote, les différents ingrédients constituant le composant B sont mélangés dans les proportions indiquées dans le tableau suivant à une température de 23°C. Composition n°2 comparative Composant A Composant B ingrédients % en poids (par rapport au poids total de A) ingrédients % en poids (par rapport au poids total de B) Triméthylolpropane formal acrylate (SR® 531) 97 Triméthylolpropane formal acrylate (SR® 531) 99 Speedcure® 939 2 Vanax® 808 HP 1 Acide difluoroacétique 1 TOTAL 100 TOTAL 100 Le composant A et le composant B sont mélangés, dans un ratio volumique 1 : 1 à l’aide d’un mélangeur Sulzer® mixpac à température ambiante de 23°C et sa réactivité évaluée sous air par pyrométrie. Exemple 3 : performances des compositions L’exotherme est analysée en continu à l’aide d’un pyromètre et par imagerie thermique, ainsi qu’à l’aide d’un spectromètre RT-FTIR. Le temps de gel (ou temps de latence) est le temps qu’il faut à l’échantillon pour commencer à polymériser. Les profils temps/température ont été réalisés en utilisant un thermomètre infrarouge industriel Omega OS552-V1-6 (Omega Engineering®, Inc., Stamford, CT) de précision ± 1 °C pour 2 g (environ 4.0 mm hauteur) et 0.25 g (1.4 mm hauteur) de polymérisation. Composition Temps de gel (s) Pic de température (en °C) Remarques Composition n°1 (exemple 1) 3 min 40 s 140°C Pas de tack résiduel Composition n°2 (exemple 2 comparatif) 7 min 40 s 120°C Tack résiduel La composition n°1 polymérise avantageusement rapidement (après mélange des composants A et B), au vu du temps de gel qui est court (3 min 40 s) par rapport à la composition comparative n°2 qui ne comprend pas de photo-amorceur (7 min 40 s). Enfin, il a été observé que le polymère obtenu après réticulation est avantageusement sec en surface (pas de tack) pour la composition n°1 par rapport à la composition n°2 (tack résiduel). Composition bicomposante réticulable comprenant : - un composant A comprenant : - un sel d’iodonium ayant l’une des formules (I-A), (I-B) ou (I-C) suivantes : dans lesquelles : R 1 et R 2 représentent chacun, indépendamment l’un de l’autre, un atome d’hydrogène, un radical alkyle, un radical alcényle, un radical cycloalkyle, un radical cycloalcényle, un radical aryle, un atome de chlore, un atome de brome, un atome d’iode, un radical carboxylique, ou un radical –NO 2 ; X - représente un anion monovalent ; W représente O ou S ; - au moins un monomère (méth)acrylate M1; - un acide organique ou minéral ayant un pKa ou un pKa1 allant de 0,3 à 5 mesuré dans l’eau à 25°C ; au moins un photo-amorceur P1 ; - un composant B comprenant au moins un composé dihydropyridine ayant l’une des formules (III) à (VII) suivantes : dans lesquelles : chacun de R 5 à R 11 représente, indépendamment les uns des autres, un hydrogène, un alkyle, un alcényle, un alcynyle, un cycloalkyle, un hétérocycloalkyle, un hétéroaryle, un aryle, un alkylaryle, un arylalkyle, un radical –COOR a ; lesdits groupes alkyle, alcényle, alcynyle, cycloalkyle, hétérocycloalkyle, hétéroaryle, aryle, alkylaryle, arylalkyle étant éventuellement substitués ; et R a représentant un radical alkyle ou aryle ; ou deux radicaux parmi R 5 à R 11 forment ensemble un cycle mono- ou polycyclique, éventuellement substitué ; ladite composition bicomposante réticulable ne comprenant pas de peroxyde. Composition selon la revendication 1, caractérisée en ce que dans les formules (I-A) ou (I-B) ou (I-C), X - représente F - , Cl - , Br - , I - , NO 3 - , HSO 4 - , H 2 PO 4 - , HCOO - , CH 3 COO - , BF 4 - , AsF 6 - , PF 6 - , CH 3 -Ph-SO 3 - , (F 5 Ph) 4 B - ou SbF 6 - , X - représentant de préférence BF 4 - , PF 6 - , CH 3 -Ph-SO 3 - , SbF 6 - ou (F 5 Ph) 4 B - , et encore plus préférentiellement X - représente (F 5 Ph) 4 B - . Composition selon l’une quelconque des revendications 1 ou 2, caractérisée en ce que le sel d’iodonium de formule (I-A) ou (I-B) ou (I-C) est choisi parmi l’hexafluorophosphate de diphényl iodonium, le fluoroborate de diphényl iodonium, le 2-carboxylate de diphényl iodonium, le bis(4-tert-butylphényl)iodonium hexafluorophosphate, l’hexafluorophosphate de 3,3’-diméthyl diphényl iodonium et le (4-Isopropylphenyl)(4-methylphenyl)iodonium tetrakis(pentafluorophenyl)borate, le sel d’iodonium étant de préférence le (4-Isopropylphenyl)(4-methylphenyl)iodonium tetrakis(pentafluorophenyl)borate. Composition selon l’une quelconque des revendications 1 à 3, caractérisée en ce que le monomère (méth)acrylate M1 a la formule (II) suivante : dans laquelle R 3 représente H ou méthyle, G représente un radical organique comprenant de préférence au moins un atome d’oxygène, et f représente un entier allant de 1 à 4. Composition selon l’une quelconque des revendications 1 à 4, caractérisée en ce que le monomère (méth)acrylate M1 est choisi dans le groupe constitué : - des composés ayant la formule (II-1) suivante : dans laquelle : R 3 représente H ou méthyle ; G est choisi dans le groupe constitué des alkyles, des cycloalkyles, des alcényles, des cycloalcényles, des alkylaryles, des arylalkyles ou des aryles, lesdits alkyles, cycloalkyles, alcényles, cycloalcényles, alkylaryles, arylalkyles ou aryles pouvant être éventuellement substitués et/ou interrompus par au moins un silane, un silicone, un oxygène, un halogène, un carbonyle, un hydroxyle, un ester, une urée, un uréthane, un carbonate, une amine, une amide, un soufre, un sulfonate, ou un sulfone ; - des polyéthylène glycol di(méth)acrylates ; - de l’hexanediol di(méth)acrylate ; - du triméthylol propane tri(méth)acrylate ; - du diéthylèneglycol di(méth)acrylate ; - du triéthylène glycol di(méth)acrylate ; - du tétraéthylène glycol di(méth)acrylate ; - du dipropylène glycol di(méth)acrylate ; - du di-(pentaméthylène glycol di(méth)acrylate ; - du diglycérol tétra(méth)acrylate ; - du tétraméthylène di(méth)acrylate ; - de l’éthylène di(méth)acrylate ; - des bisphénol A mono- et di(méth)acrylates ; - des bisphénol F mono- et di(méth)acrylates; - des composés de formules (VIII), (IX) ou (X) suivantes dans lesquelles : - R 3 représente H ou méthyle ; - R 4 représente H, méthyle ou éthyle ; - p représente 0 ou 1 ; et - Z représente H, O, S, un groupe alkyle, un groupe benzyle, un groupe aryle, ou un groupe alcoxy ; - Y représente O, S, NH ou CH 2 ; - est une liaison simple ou une liaison double, à condition que quand Z représente O, alors la liaison est une liaison double ; - et de leurs mélanges. Composition selon l’une quelconque des revendications 1 à 5, caractérisée en ce que G est un radical organique comprenant au moins un atome d’oxygène, ledit radical G étant un radical polaire aprotique. Composition selon l’une quelconque des revendications 1 à 6, caractérisée en ce que le monomère M1 est choisi parmi les composés suivants : Composition selon l’une quelconque des revendications 1 à 7, caractérisée en ce que la teneur en monomère(s) (méth)acrylate M1 dans la composition bicomposante réticulable va de 30 % à 99% en poids, de préférence de 50 % à 99 % en poids, encore plus préférentiellement de 75 % à 99 % en poids par rapport au poids total de ladite composition bicomposante réticulable. Composition selon l’une quelconque des revendications 1 à 8, caractérisée en ce que le photo-amorceur P1 est choisi dans le groupe constitué : - des photo-amorceurs de type I choisi parmi : - la famille des acétophénones et des alkoxyacétophénones, tel que par exemple la 2,2-diméthoxy-2-phényleacétophénone et la 2-diéthyle-2-phényleacétophénone ; - la famille des hydroxyacétophénones, tel que par exemple la 2,2-diméthyle-2-hydroxyacétophénone, la 1-hydroxycyclohéxylephényle cétone, la 2-hydroxy-4'-(2-hydroxyéthoxy)-2-méthyle-propriophénone et la 2-hydroxy-4'-(2-hydroxypropoxy)-2-méthyle-propriophénone ; - la famille des alkylaminoacétophénones, tel que par exemple la 2-méthyle-4'-(méthylthio)-2-morpholino-propriophénone, la 2-benzyle-2-(diméthylamino)-4-morpholinobutyrophénone et la 2-(4-(méthylbenzyle)-2-(diméthylamino)-4-morpholino-butyrophénone ; - la famille des éthers de benzoïne, tel que par exemple le benzyle, le méthyle éther de benzoïne et l'isopropyle éther de benzoïne ; - la famille des oxydes de phosphines, tel que par exemple l'oxyde de diphényle-(2,4,6-triméthylbenzoyle)phosphine (TPO), l'oxyde d'éthyle-(2,4,6-triméthylbenzoyle)phénylphosphine (TPO-L) et l'oxyde de bis-(2,6-diméthoxybenzoyle)-2,4,4-triméthylphényle phosphine (BAPO) ; - la famille des metallocènes, tels que par exemple le ferrocène, le bis(eta 5-2,4-cyclopentadiène-1-yle)-bis(2,6-difluoro)-3-(1H-pyrrole-1-yle)-phényle) de titane et l'hexafluorophosphate de (cumène)cyclopentadiènyle de fer ; - des photo-amorceurs de type II choisi parmi : - la famille des benzophénones, tel que par exemple la 4-phénylbenzophénone, la 4-(4'-méthylphénylthio)benzophénone, la 1-[4[ (4-benzoylphényle)thio]phényle]-2-méthyle-2-[(4-méthylphényle)sulfonyle]-1-propanone ; - la famille des thioxanthones, tel que par exemple l'isopropylthioxanthone (ITX), la 2,4-diéthylthioxanthone, la 2,4-diméthylthioxantone, la 2-chlorothioxanthone et la 1- chloro-4-isopropylthioxanthone ; - la famille des esters de benzoyle formate, tel que par exemple la méthylbenzoylformate ; - la famille des cétones de dibenzylidène, tel que par exemple la p-diméthylaminocétone ; - la famille des coumarines, tel que par exemple la coumarine de 5- méthoxy et 7-méthoxy, la coumarine de 7-diéthylamino et la coumarine de N-phényleglycine ; - des photo-amorceurs de la famille des colorants tels que par exemple les triazines, les fluorones, les cyanines, les safranines, la 4,5,6,7-tétrachloro-3',6'-dihydroxy-2',4',5',7'-tétraiodo-3H-spiro[isobenzofuran-1,9'-xanthén]-3-one, les pyrylium et thiopyrylium, les thiazines, les flavines, les pyronines, les oxazines, les rhodamines; - et de leurs mélanges. Composition selon l’une quelconque des revendications 1 à 9, caractérisée en ce que le photo-amorceur P1 est choisi parmi : - la famille des oxydes de phosphines, tel que par exemple l'oxyde de diphényle-(2,4,6-triméthylbenzoyle)phosphine (TPO), l'oxyde d'éthyle-(2,4,6-triméthylbenzoyle)phénylphosphine (TPO-L) et l'oxyde de bis-(2,6-diméthoxybenzoyle)-2,4,4-triméthylphényle phosphine (BAPO) ; - la famille des thioxanthones, tel que par exemple l'isopropylthioxanthone (ITX), la 2,4-diéthylthioxanthone, la 2,4-diméthylthioxantone, la 2-chlorothioxanthone et la 1- chloro-4-isopropylthioxanthone ; le photo-amorceur P1 étant plus préférentiellement choisi parmi l'oxyde de diphényle-(2,4,6-triméthylbenzoyle)phosphine (TPO), et l'oxyde d'éthyle-(2,4,6-triméthylbenzoyle)phénylphosphine (TPO-L). Composition selon l’une quelconque des revendications 1 à 10, caractérisée en ce que la teneur totale en photo-amorceur(s) P1 peut aller de 0,1 % à 5 % en poids, de préférence de 0,1 % à 2 % en poids par rapport au poids total de la composition bicomposante réticulable selon l’invention. Composition selon l’une quelconque des revendications 1 à 11, caractérisée en ce que le composé dihydropyridine a la formule (VI) ou (VII) telles que définies dans la revendication 1. Composition selon l’une quelconque des revendications 1 à 12, caractérisée en ce que le composé dihydropyridine est choisi parmi les composés suivants : Composition selon l’une quelconque des revendications 1 à 13, caractérisée en ce que le ratio molaire composé(s) dihydropyridine de formule (III) à (VII) / sel(s) d’iodonium de formule (I-A) ou (I-B) ou (I-C) va de 0,70 à 9, de préférence de 1 à 6, et encore plus préférentiellement de 1 à 3. Composition selon l’une quelconque des revendications 1 à 14, caractérisée en ce que l’acide ayant un pka ou pka1 allant de 0,3 à 5, est un acide organique choisi parmi les acides carboxyliques, et encore plus préférentiellement choisi parmi l’acide acrylique, l’acide méthacrylique, l’acide itaconique, l’acide salicylique, l’acide benzoïque, l’acide monochloroacétique, l’acide monofluoroacétique, l’acide dichloroacétique, l’acide difluoroacétique et leurs mélanges. Utilisation d’une composition telle que définie selon l’une des revendications 1 à 15, comme adhésif, mastic ou revêtement, de préférence comme adhésif. Procédé d'assemblage de deux substrats par collage, comprenant : l’enduction sur au moins un des deux substrats à assembler d’une composition obtenue par mélange des composants A et B telles que définis selon l’une quelconque des revendications 1 à 15; puis la mise en contact effective des deux substrats ; et la réticulation de la composition avec irradiation électromagnétique.